(57)【要約】【課題】  清浄対象物から剥離させた後、粘着面に存在する不要物を目視で容易に確認することができる溶剤含有物除去用粘着シートを提供する。【解決手段】  溶剤含有物除去用粘着シートは、基材と、該基材の少なくとも片方の面に形成された粘着剤層とを有する溶剤含有物除去用粘着シートであって、Ｌ*ａ*ｂ*表色系で規定される明度Ｌ*を粘着剤層側から測定した際に、明度Ｌ*が０〜６０であることを特徴とする。基材及び粘着剤層のうち少なくとも一方が着色されていることが好ましい。前記溶剤含有物除去用粘着シートは、スクリーン印刷版の清浄用の粘着シートとして好適に用いることができる。【選択図】    なし【特許請求の範囲】
【請求項１】
基材と、該基材の少なくとも片方の面に形成された粘着剤層とを有する溶剤含有物除去用粘着シートであって、Ｌ*ａ*ｂ*表色系で規定される明度Ｌ*を粘着剤層側から測定した際に、明度Ｌ*が０〜６０であることを特徴とする溶剤含有物除去用粘着シート。
【請求項２】
基材及び粘着剤層のうち少なくとも一方が着色されている請求項１記載の溶剤含有物除去用粘着シート。
【請求項３】
スクリーン印刷版の清浄用の粘着シートとして用いられる請求項１又は２記載の溶剤含有物除去用粘着シート。
【発明の詳細な説明】
【技術分野】
【０００１】
本発明は、例えば、スクリーン印刷の際にスクリーン印刷版の裏側に裏回りしたペースト（インキ）や、オフセット印刷、グラビア印刷、フレキソ印刷などの印刷機のロール類に付着したインキ、インクジェットプリンターのインキ噴射口付近に付着したインキ、その他、インクジェットプリンターのインキやペンキなど、溶剤含有物を除去するための清浄用粘着シートとしての溶剤含有物除去用粘着シートに関する。
【背景技術】
【０００２】
粘着テープ又はシートは、マスキングテープ又はシート、両面粘着テープ又はシート、表面保護フィルム、包装用粘着テープ又はシートなどとして広く用いられている。粘着テープ又はシートは、これらの用途の他に、フィルムやガラス等の光学材料に付着した微細な異物の除去、プラズマディスプレイパネルの蛍光体注入時に使用するスクリーンや、セラミックコンデンサ電極部印刷に使用するスクリーン製版等のスクリーン裏側部に残った蛍光体や、導電性ペースト等の溶剤含有物（例えば、ペースト、インキ等の溶剤を含有して湿った状態にある半固形物）の除去にも近年使用されつつある。すなわち、粘着テープ又はシートは、溶剤含有物除去用粘着シートとして使用されつつある。
【０００３】
従来、溶剤含有物除去用粘着シートは、透明な基材を使用しているものがほとんどである。なお、着色されているクリーニングシートも存在するが、クリーニングシート自身の識別を行うためや、紫外線をカットするために、着色されたものである（特許文献１参照）。
【０００４】
近年、溶剤含有物除去用粘着シートを使用する際には、工程中で、不要な異物や蛍光体、導電性ペースト等の溶剤含有物がどの程度除去できているのか判断することが要求されてきている。しかしながら、従来の溶剤含有物除去用粘着シートでは、溶剤含有物除去用粘着シートを、溶剤含有物を除去するための対象物（清浄対象物）に貼着させ、清浄対象物より剥離させた後、粘着面に存在する溶剤含有物又は不要物（異物、蛍光体、導電性ペーストなど）と、溶剤含有物除去用粘着シート自身との色差が小さく、粘着面に存在する溶剤含有物又は不要物を目視で確認することが困難となっていた。
【０００５】
【特許文献１】特開２００２−１４３７８２号公報
【発明の開示】
【発明が解決しようとする課題】
【０００６】
従って、本発明の目的は、清浄対象物から剥離させた後、粘着面に存在する不要物を目視で容易に確認することができる溶剤含有物除去用粘着シートを提供することにある。
【課題を解決するための手段】
【０００７】
本発明者は前記目的を達成するために鋭意検討した結果、溶剤含有物除去用粘着シートを粘着剤層側から見た際の色度合いが、溶剤含有物等の不要物の除去程度の確認に大きく影響を及ぼしていることを見出した。本発明はこれらの知見に基づいて完成されたものである。
【０００８】
すなわち、本発明は、基材と、該基材の少なくとも片方の面に形成された粘着剤層とを有する溶剤含有物除去用粘着シートであって、Ｌ*ａ*ｂ*表色系で規定される明度Ｌ*を粘着剤層側から測定した際に、明度Ｌ*が０〜６０であることを特徴とする溶剤含有物除去用粘着シートを提供する。
【０００９】
前記溶剤含有物除去用粘着シートとしては、基材及び粘着剤層のうち少なくとも一方が着色されていることが好ましい。溶剤含有物除去用粘着シートは、スクリーン印刷版の清浄用の粘着シートとして好適に用いることができる。
【発明の効果】
【００１０】
本発明の溶剤含有物除去用粘着シートによれば、前記構成を有しているため、清浄対象物から剥離させた後、粘着面に存在する不要物を目視で容易に確認することができる。
【発明を実施するための最良の形態】
【００１１】
本発明の溶剤含有物除去用粘着シートは、基材と、該基材の少なくとも片方の面に形成された粘着剤層とを有しており、Ｌ*ａ*ｂ*表色系で規定される明度Ｌ*を粘着剤層側から測定した際に、明度Ｌ*が０〜６０であることを特徴としている。明度Ｌ*がとしては、０〜６０であれば特に制限されないが、好ましくは０〜５０であり、さらには０〜４０（特に０〜３０）であることが好ましい。溶剤含有物除去用粘着シートにおいて、粘着剤層側から測定した明度Ｌ*（Ｌ*ａ*ｂ*表色系で規定される明度Ｌ*）が、前記数値の範囲外となる場合、不要物の除去程度の確認が困難となる。
【００１２】
なお、溶剤含有物除去用粘着シートに関するＬ*ａ*ｂ*表色系で規定される明度Ｌ*は、色彩色度計（例えば、商品名「ＣＲ−２００」ミノルタ社製など）などを用いて測定することができる。
【００１３】
このような溶剤含有物除去用粘着シートとしては、例えば、粘着剤層側から測定した際の明度Ｌ*が０〜６０となるように、着色された層（例えば、着色された基材、着色された粘着剤層、印刷層など）を有する溶剤含有物除去用粘着シートを用いることができ、特に、基材及び粘着剤層のうち少なくとも一方が着色されている溶剤含有物除去用粘着シートを好適に用いることができる。従って、溶剤含有物除去用粘着シートを粘着剤層側から測定した際の明度Ｌ*が０〜６０となるように、基材として着色された基材を用いる方法、粘着剤層として着色された粘着剤層を用いる方法、およびこれらを組み合わせた方法などにより、溶剤含有物除去用粘着シートを作製することができる。すなわち、溶剤含有物除去用粘着シートの層構成としては、着色された基材と透明な粘着剤層とが組み合わられた層構成、透明な基材と着色された粘着剤層とが組み合わせられた層構成、着色された基材と着色された粘着剤層とが組み合わせられた層構成などが挙げられる。
【００１４】
［基材］
本発明の溶剤含有物除去用粘着シートにおいて、基材としては、特に制限されないが、例えば、ゴミや異物の混入を避けたい場合は、ポリエチレンフィルム、ポリプロピレンフィルム等のポリオレフィン系フィルム；ポリエチレンテレフタレートフィルム等のポリエステルフィルムなどのプラスチックフィルムが紙粉の発生のおそれがなく好適に使用することができる。なお、単にロールの清掃に使用する場合などでは、基材として紙なども使用することができる。また、凹凸面上のペーストやインキを除去する用途には、ポリウレタン、ポリエチレン、ＥＰＤＭ（エチレン−プロピレン−ジエンゴム）などによる発泡体も基材として好適に使用することができる。さらに、用途によっては、基材として、不織布、布、金属箔などを用いることも可能である。
【００１５】
なお、前記プラスチックフィルムを構成するプラスチック材としては、シート状やフィルム状等の形態で形成することができるものであれば特に限定されるものではなく、例えば、ポリ塩化ビニル；ポリエチレン、ポリプロピレン、ポリ−１−ブテン、ポリ−４−メチル−１−ペンテン、エチレン−プロピレン共重合体、エチレン−１−ブテン共重合体、エチレン−酢酸ビニル共重合体、エチレン−エチルアクリレート共重合体、エチレン−ビニルアルコール共重合体等のポリオレフィン；ポリエチレンテレフタレート、ポリエチレンナフタレート、ポリブチレンテレフタレート等のポリエステル；ポリアクリレート；ポリスチレン；ポリアミド６、ポリアミド６，６、部分芳香族ポリアミド等のポリアミド；ポリ塩化ビニリデン；ポリカーボネートなどが挙げられる。プラスチック材は単独で又は２種以上を組み合わせて用いることができる。プラスチック基材は、延伸された形態、無延伸の形態の何れの形態を有していてもよい。
【００１６】
基材の厚みとしては、特に制限されず、強度や作業性などを考慮して適宜選択することができ、例えば、１０〜５００μｍ（好ましくは１２〜３００μｍ、さらに好ましくは１５〜２００μｍ）の範囲から適宜選択することができる。なお、基材が発泡体の場合、基材の厚みは、数ｍｍから数十ｍｍの厚さが一般的である。
【００１７】
基材は単層、複層のいずれの形態を有していてもよい。基材としては、基材の種類などに応じて、必要に応じて、剥離剤（シリコーン系剥離剤、フッ素系剥離剤、長鎖アルキル系剥離剤、脂肪酸アミド系剥離剤など）やシリカ粉等による離型処理；防汚処理；酸処理、アルカリ処理、プライマー処理、コロナ放電処理、プラズマ処理、紫外線照射処理等の易接着処理；帯電防止剤（塗布型帯電防止剤、練り込み型帯電防止剤、蒸着型帯電防止剤など）による帯電防止処理などが施されていてもよい。
【００１８】
また、基材には、必要に応じて酸化防止剤、老化防止剤、紫外線吸収剤、可塑剤、軟化剤、着色剤、充填剤などの添加剤が含まれていてもよい。
【００１９】
なお、前述のように、基材としては、溶剤含有物除去用粘着シートを粘着剤層側から測定した際の明度Ｌ*が０〜６０となるように、着色された基材を用いることができる。このような着色された基材において、基材を着色する方法としては、特に制限されず、例えば、基材中に着色剤を含有させる方法、基材の表面や内部に着色層（印刷層など）を設ける方法などが挙げられる。従って、着色された基材としては、例えば、基材中に着色剤（顔料や染料など）が練り込まれて含有された形態の基材、基材の表面や内部に印刷層が形成された形態の基材や、これらを組み合わせた形態の基材などが挙げられる。
【００２０】
基材を着色させる際に用いられる着色剤としては、特に制限されず、公知の着色剤から適宜選択して用いることができる。具体的には、基材を着色させる際に用いられる着色剤としては、例えば、顔料や、染料などを用いることができる。顔料としては、有機顔料、無機顔料のいずれであってもよく、例えば、アゾ系顔料、ジスアゾ系顔料、フタロシアニン系顔料、キナクリドン系顔料、イソインドリノン系顔料、イソインドリン系顔料、ジオキサジン系顔料、アントラキノン系顔料、ベンズイミダゾロン系顔料、ペリレン系顔料、ペリノン系顔料、チオインジゴ系顔料、インジゴ系顔料、キノフタロン系顔料、ピロール系顔料、ピロピロール系顔料、ピラントロン系顔料、金属錯体系顔料等の有機顔料や、カーボンブラック、酸化チタン、亜鉛華、酸化亜鉛、二酸化ケイ素、酸化鉄、酸化アルミニウム、カオリナイト、モンモリロナイト、タルク、炭酸カルシウム、硫酸バリウム、シリカ、アルミナ、マイカ、カドミウムレッド、ベンガラ、モリブデンレッド、クロムバーミリオン、モリブデートオレンジ、黄鉛、クロムイエロー、カドミウムイエロー、黄色酸化鉄、チタンイエロー、酸化クロム、ピリジアン、コバルトグリーン、チタンコバルトグリーン、コバルトクロムグリーン、群青、ウルトラマリンブルー、紺青、コバルトブルー、セルリアンブルー、ベルリンブルー、マンガンバイオレット、コバルトバイオレット、金属粉系顔料（アルミニウム粉、真鍮粉など）等の無機顔料などが挙げられる。また、染料としては、例えば、アゾ系染料、金属錯塩アゾ系染料、ピラゾロンアゾ系染料、ナフトキノン系染料、アントラキノン系染料、フタロシアニン系染料、ナフタロシアニン系染料、インジゴ染料、キサンテン系染料、インジゴイド系染料、カルボニウム系染料、キノンイミン系染料、キノリン系染料、ニトロ系染料、ベンゾキノン系染料、ナフタルイミド系染料、ペリノン系染料、ピリリウム系染料、チアピリリウム系染料、アズレニウム系染料、スクアリリウム塩系染料、メチン系染料、シアニン系染料、オキソノール系染料、金属チオレート錯体系染料、インドアニリン金属錯体系染料などが挙げられる。着色剤は単独で又は２種以上を組み合わせて用いることができる。
【００２１】
［粘着剤層］
本発明の溶剤含有物除去用粘着シートにおいて、粘着剤層を形成する粘着剤としては、特に制限されず、公知の粘着剤（例えば、アクリル系粘着剤、ゴム系粘着剤、シリコーン系粘着剤、ビニルアルキルエーテル系粘着剤、ポリエステル系粘着剤、ポリアミド系粘着剤、ウレタン系粘着剤、フッ素系粘着剤など）から適宜選択して用いることができる。粘着剤は、溶剤系粘着剤、エマルジョン系粘着剤などいずれの粘着剤であってもよい。粘着剤は単独で又は２種以上組み合わせて用いることができる。
【００２２】
本発明では、粘着剤としては、良好な感圧接着性を発現させるために、ガラス転移温度が、−２０℃以下となる粘着剤を好適に用いることができる。
【００２３】
粘着剤としては、アクリル系粘着剤、ゴム系粘着剤（特に、アクリル系粘着剤）を好適に用いることができる。なお、アクリル系粘着剤としては、アルキル（メタ）アクリレートをモノマー主成分としているアクリル系ポリマーをベースポリマーとするアクリル系粘着剤を好適に用いることができる。また、ゴム系粘着剤としては、天然ゴム、スチレン−イソプレン−スチレンブロック共重合体（ＳＩＳブロック共重合体）、スチレン−ブタジエン−スチレンブロック共重合体（ＳＢＳブロック共重合体）、スチレン−エチレン・ブチレン−スチレンブロック共重合体（ＳＥＢＳブロック共重合体）、スチレン−ブタジエンゴム、ポリブタジエン、ポリイソプレン、ポリイソブチレン、ブチルゴム、クロロプレンゴム、シリコーンゴム等のゴム成分をベースポリマーとするゴム系粘着剤を好適に用いることができる。
【００２４】
前記アクリル系粘着剤において、アクリル系ポリマーのモノマー主成分としてのアルキル（メタ）アクリレートとしては、例えば、メチル（メタ）アクリレート、エチル（メタ）アクリレート、プロピル（メタ）アクリレート、イソプロピル（メタ）アクリレート、ｎ−ブチル（メタ）アクリレート、イソブチル（メタ）アクリレート、ｓ−ブチル（メタ）アクリレート、ｔ−ブチル（メタ）アクリレート、ｎ−ペンチル（メタ）アクリレート、ｎ−ヘキシル（メタ）アクリレート、ｎ−ヘプチル（メタ）アクリレート、ｎ−オクチル（メタ）アクリレート、２−エチルヘキシル（メタ）アクリレート、イソオクチル（メタ）アクリレート、ｎ−ノニル（メタ）アクリレート、イソノニル（メタ）アクリレート、ｎ−デシル（メタ）アクリレート、イソデシル（メタ）アクリレート、ｎ−ウンデシル（メタ）アクリレート、ｎ−ドデシル（メタ）アクリレート、ｎ−トリデシル（メタ）アクリレート、ｎ−テトラデシル（メタ）アクリレート、ｎ−ペンタデシル（メタ）アクリレート、ｎ−ヘキサデシル（メタ）アクリレート、ｎ−ヘプタデシル（メタ）アクリレート、ｎ−オクタデシル（メタ）アクリレート、ｎ−ノナデシル（メタ）アクリレート、ｎ−エイコシル（メタ）アクリレートなどが挙げられる。アルキル（メタ）アクリレートは単独で又は２種以上を組み合わせて用いることができる。
【００２５】
このようなアルキル（メタ）アクリレートとしては、モノマー主成分として用いられているので、アクリル系ポリマーを構成するためのモノマー成分全量に対して５０重量％以上（例えば、５０〜１００重量％）の割合で用いられていることが重要である。
【００２６】
なお、アクリル系ポリマーを構成するためのモノマー成分として、前記アルキル（メタ）アクリレートと共重合が可能なモノマー成分（共重合性モノマー成分）が用いられていてもよい。このような共重合性モノマー成分としては、例えば、（メタ）アクリル酸（アクリル酸、メタクリル酸）、イタコン酸、マレイン酸、フマル酸、クロトン酸等のカルボキシル基含有モノマーや、これらのカルボキシル基含有モノマーの酸無水物（例えば、無水マレイン酸、無水イコタン酸などの酸無水物基含有モノマー）；（メタ）アクリル酸２−ヒドロキシエチル、（メタ）アクリル酸３−ヒドロキシプロピル、（メタ）アクリル酸４−ヒドロキシブチル等のヒドロキシル基含有モノマー；（メタ）アクリル酸グリシジル等のエポキシ基含有モノマー；（メタ）アクリル酸Ｎ，Ｎ−ジメチルアミノエチル等のアミノ基含有モノマー；（メタ）アクリルアミド、Ｎ−メチロール（メタ）アクリルアミド等のアミド基含有モノマー；（メタ）アクリロニトリル（アクリロニトリル、メタクリロニトリル）等のシアノ基含有モノマー；酢酸ビニル、プロピオン酸ビニル等のビニルエステル類；スチレン、α−メチルスチレン、ビニルトルエン等のスチレン系モノマー；（メタ）アクリル酸メトキシエチル、（メタ）アクリル酸エトキシエチル等のアルコキシ基含有モノマー；エチレン、プロピレン、イソプレン、ブタジエン等のオレフィン系モノマー；メチルビニルエーテル、エチルビニルエーテル等のビニルエーテル系モノマー；塩化ビニル等のハロゲン原子含有モノマー；（メタ）アクリル酸シクロヘキシル等の（メタ）アクリル酸シクロアルキルエステル；（メタ）アクリル酸フェニル等の（メタ）アクリル酸アリールエステルなどが挙げられる。また、共重合性モノマーとしては、例えば、ヘキサンジオールジ（メタ）アクリレート、（ポリ）エチレングリコールジ（メタ）アクリレート、（ポリ）プロピレングリコールジ（メタ）アクリレート、ネオペンチルグリコールジ（メタ）アクリレート、ペンタエリスリトールジ（メタ）アクリレート、グリセリンジ（メタ）アクリレート、トリメチロールプロパントリ（メタ）アクリレート、ペンタエリスリトールトリ（メタ）アクリレート、ジペンタエリスリトールヘキサ（メタ）アクリレート、エポキシアクリレート、ポリエステルアクリレート、ウレタンアクリレート、ジビニルベンゼン、ブチルジ（メタ）アクリレート、ヘキシルジ（メタ）アクリレートなどの多官能モノマーを用いることもできる。
【００２７】
共重合性モノマーは単独で又は２種以上組み合わせて使用することができる。共重合性モノマーとしては、カルボキシル基含有モノマー又はその無水物や、ヒドロキシル基、アミノ基、アミド基（アミド結合を有する基）を有するモノマー等の官能基を有する共重合性モノマーを好適に用いることができ、特に、カルボキシル基含有モノマーを好適に用いることができる。
【００２８】
前記アクリル系ポリマーは、公知乃至慣用の重合方法（例えば、溶液重合方法、エマルジョン重合方法や塊状重合方法など）により調製することができる。
【００２９】
なお、粘着剤中には、種々の添加剤、例えば、架橋剤、剥離調整剤、粘着付与剤、可塑剤、軟化剤、充填剤、着色剤（顔料や染料など）、老化防止剤、酸化防止剤、紫外線吸収剤、腐食防止剤、レベリング剤、表面潤滑剤、重合禁止剤、シランカップリング剤、帯電防止剤、界面活性剤、発泡剤、粒子状や箔状物等の従来公知の各種添加剤を、使用する目的に応じて適宜添加することができる。
【００３０】
粘着剤層の形成に際して、アクリル系ポリマーを適宜架橋させることで、粘着剤層の凝集力を向上させることができる。架橋方法としては、特に制限されないが、例えば、アクリル系ポリマーに適宜架橋化基点として導入された官能基（カルボキシル基、ヒドロキシル基、アミノ基、アミド結合を有する基など）と反応しうる基を有する化合物（例えば、イソシアネート系架橋剤、エポキシ系架橋剤、アジリジン系架橋剤等の架橋剤など）を用いて反応させる架橋方法（いわゆる「架橋剤を用いる架橋方法」）を好適に採用することができる。架橋剤は、水溶性架橋剤、油溶性架橋剤のいずれであってもよく、粘着剤の種類などに応じて適宜選択することができる。架橋剤としては、特に制限されず、例えば、エポキシ系架橋剤、イソシアネート系架橋剤、オキサゾリン系架橋剤、アジリジン系架橋剤、カルボジイミド系架橋剤、活性メチロール系架橋剤、活性アルコキシメチル系架橋剤、金属キレート系架橋剤、金属アルコキシド系架橋剤、金属塩系架橋剤、過酸化物系架橋剤、メラミン系架橋剤、尿素系架橋剤、アミノ系架橋剤、カップリング剤系架橋剤（シランカップリング剤など）などが挙げられる。架橋剤としては、エポキシ系架橋剤、イソシアネート系架橋剤を好適に用いることができる。架橋剤は単独で又は２種以上を組み合わせて用いることができる。
【００３１】
具体的には、エポキシ系架橋剤としては、例えば、ポリエチレングリコールジグリシジルエーテル、ポリグリセロールポリグリシジルエーテル、グリセリンジグリシジルエーテル、ジグリシジルエーテル、トリメチロールプロパントリグリシジルエーテル、ジグリシジルアニリン、Ｎ，Ｎ，Ｎ´，Ｎ´−テトラグリシジル−ｍ−キシレンジアミン（商品名「ＴＥＴＲＡＤ−Ｘ」三菱瓦斯化学株式会社製など）、１，３−ビス（Ｎ，Ｎ−グリシジルアミノメチル）シクロヘキサン（商品名「ＴＥＴＲＡＤ−Ｃ」三菱瓦斯化学株式会社製など）、１，６−ヘキサンジオールジグリシジルエーテルの他、各種エポキシ系樹脂などが挙げられる。また、イソシアネート系架橋剤としては、例えば、脂肪族ポリイソシアネート類（例えば、１，４−テトラメチレンジイソシアネ−ト、１，６−ヘキサメチレンジイソシアネ−ト、リジンジイソシアネ−トなど）、脂環族ポリイソシアネート類（例えば、シクロペンチルジイソシアネート、シクロヘキシルジイソシアネート、イソホロンジイソシアネ−トなど）、芳香族ポリイソシアネ−ト類（例えば、２，４−トリレンジイソシアネ−ト、４，４´−ジフェニルメタンジイソシアネ−トなど）、芳香脂肪族ポリイソシアネ−ト類（例えば、キシリレン−１，４−ジイソシアネートなど）の他、前記例示の脂肪族ポリイソシアネ−ト類、脂環族ポリイソシアネ−ト類、芳香族ポリイソシアネ−ト類、芳香脂肪族ポリイソシアネ−ト類による二重体や三量体、反応生成物又は重合物［例えば、トリメチロールプロパン／トリレンジイソシアネート３量体付加物（商品名「コロネートＬ」日本ポリウレタン工業株式会社製）、トリメチロールプロパン／ヘキサメチレンジイソシアネート３量体付加物（商品名「コロネートＨＬ」日本ポリウレタン工業株式会社製など）、ヘキサメチレンジイソシアネートのイソシアヌレート体（商品名「コロネートＨＸ」日本ポリウレタン工業株式会社製など）など］、ポリエーテルポリイソシアネート、ポリエステルポリイソシアネートなどが挙げられる。
【００３２】
架橋剤の使用量は、凝集力、耐熱性、柔軟性、接着性、架橋すべきアクリル系ポリマーとのバランスや、粘着シートとしての使用用途等によって適宜選択することができ、例えば、アクリル系ポリマー１００重量部に対して０．５〜３０重量部の範囲から選択することができる。
【００３３】
粘着剤層の厚みは、特に制限されないが、例えば、３〜１００μｍ（好ましくは５〜５０μｍ）の範囲から選択することができる。
【００３４】
粘着剤層は、基材の少なくとも片方の面に形成されている。粘着剤層は公知の粘着剤層の形成方法を利用して形成することができる。具体的には、基材の所定の面上に、粘着剤を塗布し、乾燥及び／又は硬化させることにより、粘着剤層を形成する方法や、セパレータ上に粘着剤を塗布して粘着剤層を形成した後、該粘着剤層を、基材の所定の面上に転写させることにより形成する方法を利用して、粘着剤層を、基材の少なくとも片方の面に形成することができる。
【００３５】
粘着剤層は、単層、複層のいずれの形態を有していてもよい。また、粘着剤層は、本発明の効果を損なわない範囲で、他の層を介して基材上に形成されていてもよい。
【００３６】
なお、前述のように、粘着剤層としては、溶剤含有物除去用粘着シートを粘着剤層側から測定した際の明度Ｌ*が０〜６０となるように、着色された粘着剤層を用いることができる。このような着色された粘着剤層において、粘着剤層を着色する方法としては、特に制限されず、例えば、着色剤を含有している粘着剤組成物を用いて形成する方法、粘着剤層の表面や内部に着色層（印刷層など）を設ける方法などが挙げられる。従って、着色された粘着剤層としては、例えば、着色剤を含有している粘着剤組成物を用いて形成された形態の粘着剤層、粘着剤層の表面や内部に印刷層が形成された形態の基材や、これらを組み合わせた形態の基材などが挙げられる。
【００３７】
粘着剤層を着色させる際に用いられる着色剤としては、特に制限されず、公知の着色剤から適宜選択して用いることができる。具体的には、粘着剤層を着色させる際に用いられる着色剤としては、例えば、基材を着色させる際に用いられる着色剤として前記に例示した着色剤（顔料や染料など）などが挙げられる。
【００３８】
［溶剤含有物除去用粘着シート］
本発明の溶剤含有物除去用粘着シートは、基材と、該基材の少なくとも片方の面に形成された粘着剤層とを有している。すなわち、溶剤含有物除去用粘着シートは、基材の片面に粘着剤層が形成された構成の粘着シート（基材付き片面粘着シート）、基材の両面に粘着剤層が形成された構成の粘着シート（基材付き両面粘着シート）のいずれであってもよい。本発明の溶剤含有物除去用粘着シートとしては、基材の片面に、粘着剤層が形成された構成を有していることが好ましい。
【００３９】
なお、粘着剤層の表面（粘着面）は、セパレータ（剥離ライナー）により保護されていてもよい。セパレータとしては、特に制限されず、公知のセパレータから適宜選択して用いることができる。セパレータとしては、剥離処理剤による剥離処理層を少なくとも一方の表面に有する基材を好適に用いることができ、また、フッ素系ポリマー（例えば、ポリテトラフルオロエチレン、ポリクロロトリフルオロエチレン、ポリフッ化ビニル、ポリフッ化ビニリデン、テトラフルオロエチレン・ヘキサフルオロプロピレン共重合体、クロロフルオロエチレン・フッ化ビニリデン共重合体等）からなる低接着性基材や、無極性ポリマー（例えば、ポリエチレン、ポリプロピレン等のオレフィン系樹脂など）からなる低接着性基材なども用いることができる。
【００４０】
セパレータが、基材の少なくとも一方の面に剥離処理層が形成された構成を有している場合、セパレータの基材としては、紙類、布類などであってもよいが、表面平滑性に優れている観点から、プラスチックシート又はフィルム類を好適に用いることができる。前記セパレータの基材としてのプラスチックシート又はフィルムとしては、特に制限されず、例えば、ポリエチレンシート又はフィルム、ポリプロピレンシート又はフィルム、ポリブテンシート又はフィルム、ポリブタジエンシート又はフィルム、ポリメチルペンテンシート又はフィルム、ポリ塩化ビニルシート又はフィルム、ポリ塩化ビニル系共重合体シート又はフィルム、ポリエチレンテレフタレートシート又はフィルム、ポリブチレンテレフタレートシート又はフィルム、ポリウレタンシート又はフィルム、エチレン−酢酸ビニル共重合体シート又はフィルムなどが挙げられる。セパレータの基材の厚みとしては、通常、５〜２００μｍ（好ましくは１０〜１００μｍ）である。
【００４１】
また、剥離処理層を形成する剥離処理剤としては、公知乃至慣用の剥離処理剤（シリコーン系剥離処理剤、フッ素系剥離処理剤、長鎖アルキル系剥離処理剤、脂肪酸アミド系剥離処理剤や、シリカ粉など）を用いることができる。
【００４２】
なお、溶剤含有物除去用粘着シートは、本発明の効果を損なわない範囲で、他の層（例えば、中間層、下塗り層など）を有していてもよい。このような下塗り剤層や中間層などの層は、基材と粘着剤層との間などに形成することができる。また、前述のように、溶剤含有物除去用粘着シートは、印刷層を有していてもよい。印刷層は、基材と粘着剤層との間などに形成することができる。
【００４３】
また、溶剤含有物除去用粘着シートが、基材の片面に粘着剤層が形成された構成を有している場合、基材の背面（粘着剤層が形成された面に対して反対側の面）に、背面処理層が形成されていてもよい。このような背面処理層は、公知乃至慣用の背面処理剤（例えば、シリコーン系剥離処理剤、フッ素系剥離処理剤、長鎖アルキル系剥離処理剤、脂肪酸アミド系剥離処理剤や、シリカ粉など）により形成することができる。
【００４４】
本発明では、溶剤含有物除去用粘着シートは、ロール状に巻回された形態で形成されていてもよく、シートが積層された形態で形成されていてもよい。すなわち、本発明の溶剤含有物除去用粘着シートは、シート状、テープ状などの形態を有することができる。なお、溶剤含有物除去用粘着シートがロール状に巻回された形態を有している場合、例えば、粘着剤層を、セパレータや基材の背面側に形成された剥離処理層により保護した状態でロール状に巻回することにより、ロール状に巻回された形態の溶剤含有物除去用粘着シートを作製することができる。
【００４５】
溶剤含有物除去用粘着シートは、その層構成等に応じて、コーティング法などの公知乃至慣用の方法を利用して、基材の少なくとも片面に粘着剤層を形成し、また、必要に応じて、所定の面上に下塗り剤層や背面処理層などを形成することにより製造することができる。なお、粘着剤層の形成に際して、粘着剤組成物を塗布する方法としては、特に制限されず、例えば、ロールコート法、グラビアコート法、リバースコート法、ロールブラッシュ法、スプレーコート法、エアーナイフコート法等の方法などが挙げられる。
【００４６】
本発明の溶剤含有物除去用粘着シートは、前述のように、粘着剤層側から測定した際の明度Ｌ*が０〜６０となっているので、清浄対象物に貼り合わせて剥離させることにより清浄対象物を清浄させた後、清浄対象物から除去された溶剤含有物等の不要物を、粘着面（粘着剤層表面）上で、目視により容易に視認することができる。このように、清浄対象物から剥離させた後、粘着面に存在する不要物を目視で容易に確認することができるので、例えば、スクリーン印刷版の裏面に、溶剤含有物除去用粘着シートをきれいに又は密接に貼り合わせて、溶剤含有物の除去を行って、工程中で、溶剤含有物がどの程度除去できているのかを容易に確認することができる。従って、本発明の溶剤含有物除去用シートを用いると、効率的に、溶剤含有物の除去を行うことができ、歩留まりや設備の稼働率を向上させることができる。
【００４７】
［溶剤含有物］
本発明において、除去対象となる溶剤含有物としては、特に限定されず、溶剤を含有して湿った状態にある半固形物、例えば、ペースト、インキ、糊、接着剤、塗料などが挙げられる。具体的には、溶剤含有物としては、例えば、スクリーン印刷に使用するペースト（インキ）や、オフセット印刷機などの印刷機のロール類に付着したインキなどが挙げられる。
【００４８】
溶剤含有物除去用粘着シートは、例えば、スクリーン版の裏側やロール類等に貼り付けることにより、スクリーン版の裏側に裏回りしたペーストやロール類に付着したインキなどに含まれている溶剤を吸収して、該ペースト等を固形物化できる。従って、本発明の溶剤含有物除去用粘着シートは、例えば、スクリーン印刷版の裏側に裏回りしたペースト（インキ）や、オフセット印刷等の印刷機のロール類に付着したインキ、インクジェットプリンターのインク噴射口付近のインク汚れなどを除去するのに適している。すなわち、本発明の溶剤含有物除去用粘着シートは、スクリーン印刷版の清浄用の粘着シートとして好適に用いることができる。
【００４９】
前記ペーストやインキ等の溶剤含有物に含まれる溶剤としては、例えば、ヘキサン、ヘプタン、ミネラルスピリットなどの脂肪族炭化水素；シクロヘキサンなどの脂環式炭化水素；トルエン、キシレン、ソルベントナフサ、テトラリン、ジペンテンなどの芳香族炭化水素；メチルアルコール、エチルアルコール、イソプロピルアルコール、ブチルアルコール、イソブチルアルコール、ｓ−ブチルアルコール、シクロヘキシルアルコール、２−メチルシクロヘキシルアルコール、トリデシルアルコールなどのアルコール；酢酸メチル、酢酸エチル、酢酸イソプロピル、酢酸ブチルなどのエステル；アセトン、メチルエチルケトン、メチルイソブチルケトン、シクロヘキサノン、メチルシクロヘキサノン、ジアセトンアルコール、イソホロンなどのケトン；エチレングリコール、プロピレングリコール、ジエチレングリコール、トリエチレングリコール、ジプロピレングリコールなどのグリコール；ブチルセロソルブ、プロピレングリコールモノメチルエーテル、プロピレングリコールモノエチルエーテル、プロピレングリコールモノブチルエーテル、ジエチレングリコールモノブチルエーテルなどのグリコールエーテル；ブチルセロソルブアセテート、プロピレングリコールモノメチルエーテルアセテート、プロピレングリコールモノエチルエーテルアセテート、ジエチレングリコールモノブチルエーテルアセテートなどのグリコールエーテルエステル；水などが挙げられる。スクリーン印刷インキの場合には、中沸点溶剤（沸点：約１２０〜２３０℃）や高沸点溶剤（沸点：約２３０〜３２０℃）が多く用いられており、例えば、ジエチレングリコールモノブチルエーテルアセテート、ジエチレングリコールモノブチルエーテルなど（例えば、ジエチレングリコールモノブチルエーテルアセテート／ジエチレングリコールモノブチルエーテル［９／１（重量比）］）などが挙げられる。
【００５０】
なお、本発明では、スクリーン印刷版の裏面に、前記溶剤含有物除去用粘着シートを、粘着剤層の表面が接触する形態で貼り合わせた後、剥離させることにより、スクリーン印刷版の裏面に付着している溶剤含有物を除去することにより、スクリーン印刷版を清浄することがきる。
【実施例】
【００５１】
以下に、実施例に基づいて本発明をより詳細に説明するが、本発明はこれらの実施例により限定されるものではない。
【００５２】
（粘着剤組成物の調製例１）
温度計、攪拌機、窒素導入管および還流冷却管を備えた反応器に、アクリル酸２−エチルヘキシル：４６重量部、アクリル酸ブチル：２．５重量部、アクリロニトリル：１重量部、アクリル酸：０．５重量部、ラウリル硫酸ナトリウム：１重量部を、水：７５重量部で乳化したものを仕込み、攪拌下、１時間窒素置換した。その後、２，２´−アゾビス（２−アミジノプロパン）ジヒドロクロライド：０．０２５重量部を仕込み、６０℃で３時間重合を行った（第１段目の重合）。その後、過硫酸カリウム：０．１重量部をさらに仕込み、アクリル酸２−エチルヘキシル：４６重量部、アクリル酸ブチル：２．５重量部、アクリロニトリル：１重量部、アクリル酸：０．５重量部、ラウリル硫酸ナトリウム：１重量部を、水：３３重量部で乳化したものを、７０℃で３時間かけて滴下した（第２段目の重合）。滴下後、さらに、７５℃で２時間熟成した後、室温まで冷却し、１０重量％のアンモニア水で中和して、アクリル系重合体組成物を得た。そして、該アクリル系重合体組成物：１００重量部（固形分）に対して、油溶性エポキシ系架橋剤（商品名「Ｅ−１０Ｃ」綜研化学社製）：０．３重量部を添加して、架橋剤を含有する粘着剤組成物（「粘着剤Ａ」と称する場合がある）調製した。
【００５３】
（実施例１）
基材として、濃い灰色に着色されているポリ塩化ビニル製フィルム（厚さ：０．１６５ｍｍ）を用いた。この濃い灰色に着色されているポリ塩化ビニル製フィルム上に、粘着剤組成物の調製例１により得られた粘着剤Ａを、乾燥後の厚さが２０μｍとなるように塗布し、乾燥乃至硬化させて粘着剤層を形成して、粘着シートを作製した。
【００５４】
（実施例２）
基材として、黒色に着色されているポリ塩化ビニル製フィルム（厚さ：０．１６５ｍｍ）を用いたこと以外は、実施例１と同様にして、粘着シートを作製した。
【００５５】
（比較例１）
基材として、白色に着色されているポリ塩化ビニル製フィルム（厚さ：０．１６５ｍｍ）を用いたこと以外は、実施例１と同様にして、粘着シートを作製した。
【００５６】
（比較例２）
基材として、淡い灰色に着色されているポリ塩化ビニル製フィルム（厚さ：０．１６５ｍｍ）を用いたこと以外は、実施例１と同様にして、粘着シートを作製した。
【００５７】
（評価）
実施例１〜２及び比較例１〜２で得られた各粘着シート（溶剤含有物除去用粘着シート）について、着色度、除去程度の視認性を、下記の測定方法又は評価方法により、測定又は評価した。その結果は、それぞれ、表１の「着色度（明度Ｌ*）」、「除去視認性」の欄に示した。
【００５８】
（着色度の測定方法）
実施例１〜２及び比較例１〜２で得られた各粘着シートを、色彩色度計（商品名「ＣＲ−２００」ミノルタ社製）を用いて、粘着剤層側から、Ｌ*ａ*ｂ*表色系で規定される明度Ｌ*を測定した。
【００５９】
（除去程度の視認性の評価方法）
一定回数使用して、蛍光体ペーストが裏回りしたスクリーン版の裏側に、実施例１〜２及び比較例１〜２で得られた各粘着シートを貼り付けて剥がすという操作を行って、スクリーン版のクリーニングを行って、蛍光体ペーストを除去し、この際に、スクリーン版の裏側から剥離させた後の粘着シートにおける粘着面（粘着剤層表面）を５人で見て、各粘着シートの粘着面に付着している蛍光体ペーストを目視で確認し、下記の基準により、除去程度の視認性を評価した。
除去程度の視認性の評価基準
◎：５名中、５名が容易に視認することができると判断した。
○：５名中、４名が容易に視認することができると判断した。
△：５名中、２〜３名が容易に視認することができると判断した。
×：５名中、０〜１名が容易に視認することができると判断した。
【００６０】
【表１】
2006298991.tif 000002
【００６１】
表１より、実施例に係る溶剤含有物除去用粘着シートは、粘着剤層側から測定した明度Ｌ*（Ｌ*ａ*ｂ*表色系で規定される明度Ｌ*）が０〜６０となっているので、粘着面に付着している重質炭酸カルシウムを容易に視認することができており、粘着面に存在する不要物を目視で容易に確認することができる。